FR 2832859 A1 20030530 FR 0115377 A 20011128 GENERATEUR ELECTROCHIMIQUE AU LITHIUM COMPRENANT AU MOINS UNE ELECTRODE BIPOLAIRE AVEC SUBSTRATS CONDUCTEURS EN ALUMINIUM OU ALLIAGE D'ALUMINIUM DESCRIPTION DOMAINE TECHNIQUE La présente invention a trait à un générateur électrochimique au lithium, comportant au moins une électrode bipolaire. Le domaine général de l'invention peut être défini comme celui des générateurs électrochimiques au lithium. Ces générateurs électrochimiques fonctionnent sur le principe d'insertion ou de désinsertion (ou intercalation-désintercalation) de lithium sur au moins une électrode. En effet, la réaction électrochimique à l'origine de la production de courant met en jeu le transfert, par l'intermédiaire d'un électrolyte conducteur d'ions lithium, de cations lithium provenant d'une électrode négative qui viennent soit s'intercaler dans le réseau accepteur de l'électrode positive, soit réalimenter l'électrolyte en ions lithium. Les générateurs électrochimiques au lithium ont rapidement fait l'objet de nombreux développements du fait de leurs bons résultats obtenus en matière de tension, de densités d'énergie massique et volumique, par rapport aux accumulateurs au plomb ou encore du type Nickel-Cadmium (Ni-Cd) ou Nickel-Hydrure métallique (Ni-MH). De part ces caractéristiques très attractives, ces générateurs électrochimiques trouvent leur application dans de nombreux domaines, notamment dans l'alimentation des systèmes embarqués de faible épaisseur, comme les cartes de crédit, les étiquettes intelligentes, dans l'alimentation des téléphones mobiles ou encore dans l'alimentation des véhicules électriques. ETAT DE LA TECHNIQUE. Les premiers accumulateurs au lithium comportaient du métal lithium au niveau de leurs électrodes négatives, ce qui fournissait une tension élevée et d'excellentes densités d'énergie massique et volumique. Toutefois, les recherches ont révélé que les recharges répétées de ce type d'accumulateur s'accompagnaient inéluctablement de la formation de dendrites de lithium venant, le plus souvent, détériorer le séparateur incluant l'électrolyte. Afin de contourner les problèmes d'instabilité, de sécurité et de durée de vie inhérents au lithium métal, les recherches ont été réorientées vers un accumulateur au lithium non métallique où le lithium s'insère dans l'électrode négative. Pour ce type d'accumulateurs, on distingue, selon la constitution de l'électrolyte, l'accumulateur lithium-ion à électrolyte liquide et l'accumulateur lithium-ion à électrolyte solide ou gélifié du type polymère. Selon ces deux variantes, l'électrode négative est généralement à base de matériau carboné, tel que du graphite, du carbone graphitisable ou non et est supportée par un feuillard de cuivre de 15 à 18 pm d'épaisseur. L'électrode positive est généralement à base d'oxyde de métal de transition lithié de type LiM02, où M désigne le Co, Ni, Mn et autres métaux de transition et est supportée généralement par un feuillard d'aluminium, typiquement, de l'ordre de 20 pm d'épaisseur. Elle peut être aussi une électrode à base de carbone activé à haute surface spécifique. En processus de charge, les réactions électrochimiques sont : - sur l'électrode négative : C + xLi+ + xe'- LixC - sur l'électrode positive : soit : LiM02---j > Li1-xM02 + xLi+ + xe- les ions lithium circulant à travers un séparateur comportant l'électrolyte ; soit : Xi X + e- si l'électrolyte contient un sel de type Li+X-et où X sera alors adsorbé sur le carbone, dans le cas d'une électrode positive en carbone activé. En processus de décharge, ce sont les réactions inverses qui se produisent. Concernant la technologie impliquant un électrolyte liquide, le séparateur est constitué, généralement d'un film microporeux en polyéthylène ou en polypropylène ou une association des deux, imprégné de l'électrolyte. L'ensemble électrodes/séparateur est, quant à lui, imprégné par un électrolyte, constitué d'un solvant, généralement de la famille des carbonates, et d'un sel de lithium. Dans la technologie impliquant un électrolyte solide, le séparateur est constitué, au moins en partie d'un électrolyte polymère gélifié ou sec. Les accumulateurs au lithium, tels que précédemment décrits, sont donc constitués d'une électrode négative fonctionnant à très bas potentiel, par exemple 0 V pour les électrodes en lithium métal ou 100 mV pour les électrodes carbonées et ils présentent, de ce fait, des risques de formation de dendrites de lithium notamment lors des charges rapides. On note, que les potentiels sont donnés par rapport au couple de référence Li+/Li. Ce phénomène contribue notamment à limiter les performances en puissance des accumulateurs au lithium ainsi que leur durée de vie et pose, par ailleurs, des problèmes de sécurité du fait des risques de courts-circuits internes. De plus, le fait d'utiliser des matériaux actifs négatifs à très bas potentiel contraint à utiliser un matériau collecteur de courant à base de cuivre, qui présente une densité 3 importante de l'ordre de 8, 96 g/cm3, ce qui contribue à limiter l'énergie massique de ce type d'accumulateurs. De plus, le cuivre est un matériau onéreux. Afin de remédier aux faibles performances en puissance de ce type de réalisation, S. Hossain dans le brevet américain us 5,595, 839 propose une architecture de pile, représentée sur la figure 1, constituée d'un empilement de cellules électrochimiques, la jonction entre cellules adjacentes étant assurée par une structure bipolaire unitaire comprenant respectivement une électrode positive 8 et une électrode négative 4 disposées de part et d'autre de deux substrats accolés formant un ensemble 5, le substrat du côté électrode négative constituée d'un matériau carboné étant un substrat en cuivre 6 et le substrat du côté électrode positive, constituée de LiM02 étant un substrat en aluminium 7. Dans le cas d'un empilement de deux cellules, tel que représenté sur la figure 1, la borne positive de l'accumulateur est constituée d'une électrode 2 à base de LiM02 sur feuillard d'aluminium 1 et la borne négative est constituée d'une électrode 10 à base de carbone sur feuillard de cuivre 11. Les bornes positives et négatives sont isolées électriquement de la structure bipolaire unitaire par des séparateurs microporeux 3,9 imprégnés d'électrolyte liquide. L'isolation entre les cellules séparées par la structure bipolaire est assurée au moyen d'un joint 12 à base de polytétrafluoroéthylène (PTFE). Bien que cette architecture permette d'améliorer les performances des générateurs électrochimiques en puissance par diminution de la résistance interne du générateur, elle n'apporte aucune amélioration en terme d'énergie massique, vu que le générateur électrochimique contient toujours du cuivre en tant que matériau collecteur de courant. Par ailleurs, les phénomènes de croissance dendritique et de dépôt de lithium, bien qu'ils soient atténués par l'utilisation d'une électrode bipolaire du fait que par la diminution des résistances internes, les potentiels de fonctionnement des électrodes négatives s'éloignent du potentiel de dépôt de lithium métallique, restent toujours une limitation à la durée de vie et aux performances en puissance de l'accumulateur puisque l'électrode négative en carbone fonctionne toujours, malgré une légère amélioration, à un potentiel voisin du dépôt de lithium. Il est également important de souligner que dans tous les modes de réalisation de l'art antérieur, les accumulateurs au lithium conçus pour les applications en puissance requièrent des systèmes de sécurité spécifiques tels que coupe-circuit, évent ou circuit électronique de protection afin de remplir les normes de sécurité. Ces systèmes de sécurité conduisent bien évidemment à une réduction des performances énergétiques massique et volumique de ces accumulateurs. Les différents accumulateurs au lithium de l'art antérieur présentent donc tous une puissance et une durée de vie réduites, du fait de la formation de dendrites de lithium, lors notamment de la charge de ces accumulateurs. De plus, ils présentent tous une énergie massique limitée, du fait de l'utilisation d'un matériau collecteur de courant en cuivre du côté de l'électrode négative. Enfin, les accumulateurs de l'art antérieur ne sont pas intrinsèquement sûrs et nécessitent l'apport de systèmes de sécurité externes. EXPOSE DE L'INVENTION. Le but de la présente invention est de proposer un générateur au lithium qui résolve les inconvénients de l'art antérieur, notamment les faibles performances en puissance, l'insuffisance d'énergie massique, la durée de vie limitée et l'absence de sécurité intrinsèque. Pour ce faire, l'invention a pour objet un générateur électrochimique au lithium comprenant une électrode périphérique positive comportant un substrat conducteur électrique et une couche active positive incluant un matériau actif positif, une électrode périphérique négative comportant un substrat conducteur électrique et une couche active négative incluant un matériau actif négatif et au moins une électrode bipolaire comportant une couche active positive incluant un matériau actif positif associé à un premier substrat conducteur électrique compatible avec ledit matériau et une couche active négative incluant un matériau actif négatif associé à un deuxième substrat conducteur électrique compatible avec ledit matériau, les deux substrats étant accolés et deux séparateurs conducteurs d'ions lithium et isolant électrique encadrant chaque électrode bipolaire, caractérisé en ce que les substrats conducteurs électriques de chaque électrode bipolaire sont constitués de matériaux identiques ou différents choisis parmi l'aluminium et ses alliages et en ce que le matériau actif négatif de la couche active négative de chaque électrode bipolaire est un matériau non susceptible de former un alliage aluminium-lithium avec le matériau des substrats conducteurs électriques. Par l'adjectif compatible, on note notamment que, selon l'invention, le substrat en question et le matériau actif en contact avec ledit substrat ne sont pas susceptibles de former d'alliages lors du fonctionnement du générateur. Selon l'invention, on note également qu'une électrode est un ensemble comprenant au moins un substrat conducteur électrique et une couche active comportant le matériau actif adapté à la polarité de l'électrode qui permet la réaction électrochimique. De préférence, les substrats conducteurs électriques de chaque électrode bipolaire forment un seul substrat. Selon ce mode de réalisation particulier, les substrats se présentent ainsi sous forme d'une pièce en un bloc et non sous forme de deux pièces accolées l'une avec l'autre. Selon l'invention, on surmonte ainsi la difficulté, qui consistait à considérer que les substrats conducteurs électriques de deux électrodes de signes opposés d'une batterie au lithium ne pouvaient être totalement en aluminium ou en alliage d'aluminium, notamment en raison de la formation inéluctable d'un alliage aluminium-lithium par réaction avec l'aluminium des matériaux actifs négatifs couramment utilisés dans les batteries de l'art antérieur. La présente invention présente donc l'avantage de proposer un générateur électrochimique au lithium, qui présente du fait de l'utilisation exclusive d'aluminium pour la constitution des substrats conducteurs électriques de chaque électrode bipolaire une densité d'énergie massique bien supérieure aux systèmes de l'art antérieur, du fait notamment de la faible densité de l'aluminium (2,699 g/crn). Pour obtenir ce résultat, l'on choisit un matériau actif négatif pour chaque électrode bipolaire, dont le potentiel d'intercalation du lithium dans ledit matériau est supérieur au potentiel de formation de l'alliage aluminium-lithium. Avantageusement, le potentiel d'intercalation du lithium dans le matériau actif négatif de chaque électrode bipolaire est supérieur à 0,25 V. On note que, selon l'invention, les potentiels sont donnés en référence au potentiel du couple Li +/Li. Généralement, les électrodes périphériques peuvent être quelconques, puisqu'elles ont une fonction particulière de collecteurs de courant. Elles peuvent donc être réalisées, comme cela est décrit dans l'art antérieur, puisqu'elles n'ont pas à assurer la fonction de bipolarité. Mais il peut être intéressant, pour gagner encore en poids de réaliser les substrats conducteurs électriques des électrodes périphériques en aluminium ou alliage d'aluminium associés avec les matériaux actifs utilisés pour l'électrode bipolaire. Aussi, le générateur électrochimique, selon l'invention, peut se caractériser, également, par le fait que le substrat conducteur électrique de l'une au moins des électrodes périphériques est constitué d'un matériau choisi parmi l'aluminium et les alliages d'aluminium. Le matériau actif négatif de chaque électrode bipolaire est de préférence LiTOis. L'utilisation d'un tel matériau actif négatif présentant un potentiel de 1.55 V, qui est supérieur au potentiel de formation de l'alliage aluminium-lithium de l'ordre de 0,25 V, permet d'éviter d'une part la formation dudit alliage et d'autre part la formation de dendrites de lithium lors des charges à régime élevé. Par conséquent, les générateurs électrochimiques, selon l'invention, utilisant notamment un tel matériau, présentent une durée de vie améliorée par rapport aux systèmes lithium-ion classiques. De plus, en l'absence de risque de formation de dendrites, il est possible d'utiliser un séparateur plus fin et moins onéreux que les séparateurs utilisés classiquement. Par ailleurs, l'utilisation d'un matériau actif négatif moins réducteur que le lithium métal de l'art antérieur conduit à améliorer la sécurité intrinsèque de par la réactivité moindre dudit matériau. Le matériau actif négatif peut être également choisi parmi le carbone pyrolitique, le coke, un alliage métallique contenant du lithium, un chalcogénure ou un halogénure de métal, à la condition que ces matériaux remplissent les exigences de l'invention. De préférence, le matériau actif positif de chaque électrode bipolaire, selon l'invention est choisi parmi les phosphates et les orthosilicates de métaux de transition, le carbone, les oxydes de métaux de transition substitués ou non et les mélanges de ceux-ci. A titre d'exemple de phosphates utilisables, on peut citer LiFexlMnl-xlP04 avec 0#x1#1 LiCoPC'4 et les mélanges de ceux-ci. Ces matériaux présentent une structure de type olivine. A titre d'exemple d'oxydes de métaux de transition, on peut citer LiMx2M'x3Mn2-x2-x304 avec 0X20, 33, 0 De préférence, selon l'invention, le matériau actif positif est Li1+eMn2-e04 avec 0###0, 33. Ainsi, lorsque ce matériau est couplé à un matériau actif négatif tel que Li4Ti5O12, la batterie, selon l'invention, permet de délivrer entre deux électrodes de signes opposés une tension de l'ordre de 2,5 V, ce qui permet notamment d'utiliser des électrolytes moins coûteux présentant une fenêtre de stabilité réduite à 2,5 V, au lieu de 4V pour les batteries lithium-ion classiques. Selon l'invention, le matériau actif positif de chaque électrode bipolaire peut être un matériau actif par adsorption, de préférence, un carbone activé. Les séparateurs, qui assurent la conduction ionique entre deux électrodes de signes opposés d'un générateur selon l'invention, peuvent être de divers types. Selon une première variante, les séparateurs peuvent être constitués d'un élément poreux contenant un électrolyte liquide conducteur d'ions lithium. L'électrolyte liquide comporte par exemple un solvant ou mélange de solvants du type carbonate, tels que le carbonate d'éthylène, le carbonate de propylène, le diméthyl carbonate ou le diéthyl carbonate, un solvant ou mélange de solvants du type éther, tel que le diméthoxyéthane, le dioxolane, le dioxane, dans lequel est dissous un sel de lithium. A titre d'exemples, le sel de lithium peut être choisi dans le groupe constitué de LiPF6, Licol04, LiBF4, LiAsF6, LiCF3S03, LiN (CF3S02) 3, LiN (C2FsS02). Selon une seconde variante, les séparateurs peuvent être un électrolyte polymérique comprenant un sel de lithium. A titre d'exemple, le polymère peut comprendre du poly (acrylonitrile), du poly (oxyde d'éthylène), du poly (fluorure de vinylidène), un copolymère de fluorure de vinylidènehexafluoropropylène ou un autre polymère rendu conducteur ionique par gélification en présence d'un électrolyte liquide. Le sel de lithium peut répondre à la même définition que celle donnée précédemment. Selon une troisième variante, les séparateurs peuvent être constitués d'un matériau inorganique conducteur d'ions lithium choisi parmi les phosphates et les borates de lithium. De préférence, le matériau conducteur d'ions lithium est LiPOsNo. Selon une quatrième variante, les séparateurs comprennent un sel de lithium fondu. Selon une cinquième variante, les séparateurs peuvent être constitués d'un liquide ionique comprenant un sel de lithium dissous, tel que ceux déjà cités précédemment. De plus, le liquide ionique peut être choisi, de préférence, parmi les sels d'imidazolium, les sels de dialkylimidazolium, les sels d'alkylpyridinium, les sels de dialkylpyridinium, les sels de chloroaluminate, les sels d'alkylchloroaluminate. Enfin, selon un mode particulièrement avantageux de l'invention, le générateur électrochimique se caractérise par le fait que tous les substrats conducteurs électriques sont en aluminium et en ce que tous les matériaux actifs négatifs dudit générateur sont identiques et tous les matériaux actifs positifs dudit générateur sont identiques. Ainsi, on accède à un générateur, dont les substrats conducteurs des électrodes bipolaires et des électrodes périphériques sont tous en aluminium avec des matériaux actifs négatifs compatibles avec ledit aluminium, ce qui permet d'améliorer de manière non négligeable les performances du générateur par rapport à des générateurs comportant des substrats en cuivre. Selon l'invention, le générateur au lithium peut comprendre également un joint disposé entre les électrodes. Ce joint peut être, par exemple, à base de polyoléfines, telles que le polyéthylène, le polypropylène ou à base de polytétrafluoroéthylène. D'autres caractéristiques et avantages de l'invention apparaîtront mieux à la lecture de l'exemple qui suit, donné bien entendu à titre illustratif et non limitatif, en référence aux dessins annexés. BREVE DESCRIPTION DES DESSINS. La figure 1 représente une architecture de batterie au lithium selon le brevet américain US 5,595, 839. La figure 2 représente une architecture de générateur électrochimique au lithium selon un mode particulier de réalisation de l'invention. La figure 3A représente la variation de tension U (en V) aux bornes d'un générateur électrochimique réalisé selon l'exemple explicité cidessous, en fonction de la capacité du générateur électrochimique CACC (en mAh) ou de la capacité spécifique de Li1. 04Mnl. 9604 CL Mn 0 (en mAh/g) au J. l 04 l 96 4 cours de cycles de charge/décharge à courant constant de 0, 31 mA réalisés à régime C/4, le régime C/4 correspondant à une charge ou une décharge complète en 4 heures. La figure 3B représente l'évolution de la capacité spécifique de Liio4Mni. 9604 C, (en Lll 04 Mnl 9604 mAh/g) en fonction du nombre de cycles charge/décharge nc/d à régime C/4. La figure 4A représente la variation de tension U (en V) aux bornes d'un générateur électrochimique réalisé selon l'exemple explicité cidessous, en fonction de la capacité du générateur électrochimique CACC (en mAh) ou de la capacité spécifique de Li1. o4Mn1. 9604 C. 0 (en mAh/g) au cours Ll. l 04 Mnl 96 4 de cycles de charge/décharge réalisés à des régimes différents (C/4, C, 2C, 4C, 8C), le courant appliqué pour lesdits régimes étant respectivement de 0,31 mA, 1,24 mA, 2,48 mA, 4,96 mA, 9,92 mA. La figure 4B représente l'évolution de la capacité spécifique de Lii. 04Mni 04 r. (en Ll. l 04 Mnl 9604 mAh/g) en fonction du nombre de cycles charge/décharge n,/d. à courant constant à différents régimes (C/4, C, 2C, 4C, 8C). DESCRIPTION DETAILLEE D'UN MODE DE REALISATION DE L'INVENTION. EXEMPLE l) Réalisation de l'électrode positive. Une électrode positive de composition en masse suivante : - 85, 5 % Lii. o4Mn1. 9604 de chez ERACHEM Europe ; - 8, 5 % de noir de carbone super P de chez ERACHEM Europe ; - 6, 0 % de polyfluorure de vinylidène (PVDF) Solef 6020 de chez SOLVAY ; est réalisée selon le protocole suivant : - pesée des poudres oxyde de manganèse, noir de carbone séparément ; - préparation d'une solution de N-méthyl-pyrolidonne (NMP) à 12 % en masse de PVDF ; - introduction dans un mélangeur du PVDF dissous dans la NMP, puis ajout de NMP pour diluer ; - ajout progressif des poudres tout en poursuivant le mélange ; - après obtention d'un mélange homogène, enduction avec ce mélange, d'un feuillard en aluminium de 20 micromètres, à l'aide d'une racle micrométrique ; - séchage de l'électrode ainsi obtenue dans une étuve à 80 C, initialement 1 heure sous pression atmosphérique puis 2 heures sous vide. 2) Réalisation de l'électrode négative. Une électrode négative de composition en masse suivante : - 85, 7 % de Li4Ti5012 obtenu par chauffage à 900 C pendant 15 heures sous air d'un mélange de poudres en proportions 5Ti02, 2LiC03 ; - 8, 3 % de noir de carbone super P de chez ERACHEM Europe ; - 6, 0 % de PVDF Solef 6020 de chez SOLVAY ; est réalisée selon le protocole suivant : - pesée des poudres oxyde de titane, noir de carbone séparément ; - préparation d'une solution de NMP (N-méthyl- pyrolidonne) à 12 % en masse de PVDF ; - introduction dans un mélangeur du PVDF dissous dans la NMP, puis ajout de NMP pour diluer ; - ajout progressif des poudres tout en poursuivant le mélange- ; - après obtention d'un mélange homogène, enduction sur un feuillard aluminium de 20 m d'épaisseur, à l'aide d'une racle micrométrique ; - séchage de l'électrode dans une étuve à 80 C, initialement 1 heure sous pression atmosphérique puis 2 heures sous vide. 3) Réalisation de l'électrode bipolaire. L'électrode bipolaire est réalisée en appliquant le protocole de réalisation de l'électrode négative sur l'autre face d'une électrode positive réalisée selon le paragraphe 1. 4) Réalisation du générateur électrochimique bipolaire. Après découpe au format choisi, les électrodes sont comprimées séparément à 2 t/cm2 à température ambiante. L'empilement représenté sur la figure 2 est réalisé en deux étapes. Une première étape en atmosphère non contrôlée consiste, au moyen de deux joints polyéthylène en U , à réaliser l'étanchéité du générateur électrochimique parallélépipédique sur trois côtés par compression à chaud. La seconde étape, réalisée en atmosphère anhydre consiste à activer le générateur électrochimique par ajout d'électrolyte sur le quatrième côté puis à refermer l'accumulateur sur ce dernier côté au moyen de deux autres joints polyéthylène. A l'issue de ce procédé de fabrication, on obtient, conformément à la figure 2 un générateur électrochimique comportant une électrode positive périphérique comprenant un substrat conducteur en aluminium 13 et une couche active 14 à base de Lii, 04Mnl, 9604 et une électrode négative périphérique comprenant un substrat conducteur en aluminium 21 et une couche active 20 à base de LiTigOis encadrant une électrode bipolaire comprenant une couche active positive 18 et une couche active négative 19 de part et d'autre d'un substrat conducteur en aluminium 17. Selon ce mode de réalisation, le substrat 17 forme une seule pièce et ne résulte pas de deux substrats accolés. Les électrodes périphériques sont séparées de l'électrode bipolaire par deux séparateurs 15,19. L'étanchéité de l'ensemble est assurée par un joint 22 pouvant être constitué de plusieurs éléments. Des tests visant à mettre en évidence, notamment la stabilité de l'accumulateur obtenu, selon l'invention ont été effectués. Les résultats sont regroupés sur les figures 3A et suivantes. Ainsi, on peut constater sur la figure 3A, que les courbes de charge-décharge se superposent, ce qui dénote une stabilité de l'accumulateur au cours des différents cycles. Cette constatation est confirmée par la figure 3B, qui montre que la capacité spécifique de Li1, 04Mnl, 9604 évolue très faiblement lorsque le nombre de ., 041'lnl, 9604 cycles augmente. Sur les figures 4A et 4B, on constate que l'on récupère plus de 70 % de la capacité nominale du générateur électrochimique en régime 4C et environ 50% en régime 8C. REVENDICATIONS 1. Générateur électrochimique au lithium comprenant une électrode périphérique positive comportant un substrat conducteur électrique (13) et une couche active positive (14) incluant un matériau actif positif, une électrode périphérique négative comportant un substrat conducteur électrique (20) et une couche active négative (21) incluant un matériau actif négatif et au moins une électrode bipolaire comportant une couche active positive (18) incluant un matériau actif positif associée à un premier substrat conducteur électrique compatible avec ledit matériau et une couche active négative (16) incluant un matériau actif négatif associée à un deuxième substrat conducteur électrique compatible avec ledit matériau, les deux substrats étant accolés et deux séparateurs (15,19) conducteurs d'ions lithium et isolant électrique encadrant chaque électrode bipolaire, caractérisé en ce que les substrats conducteurs électriques de chaque électrode bipolaire sont constitués de matériaux identiques ou différents choisis parmi l'aluminium et ses alliages et en ce que le matériau actif négatif de la couche active négative (16) de chaque électrode bipolaire est un matériau non susceptible de former un alliage aluminium-lithium avec le matériau des substrats conducteurs électriques. 2. Générateur électrochimique selon la revendication 1, caractérisé en ce que les substrats conducteurs électriques de chaque électrode bipolaire forment un seul substrat (17). 3. Générateur électrochimique au lithium selon l'une quelconque des revendications 1 ou 2, caractérisé en ce que le potentiel d'intercalation du lithium dans le matériau actif négatif de chaque électrode bipolaire est supérieur au potentiel de formation. de l'alliage aluminium-lithium. 4. Générateur électrochimique au lithium, selon la revendication 3, caractérisé en ce que le potentiel d'intercalation du lithium dans le matériau actif négatif de chaque électrode bipolaire est supérieur à 0,25 V. 5. Générateur électrochimique au lithium, selon l'une quelconque des revendications 1 à 4, caractérisé en ce que le substrat conducteur électrique de l'une au moins des électrodes périphériques est constitué d'un matériau choisi parmi l'aluminium et les alliages d'aluminium. 6. Générateur électrochimique au lithium selon l'une quelconque des revendications 1 à 5, caractérisé en ce que le matériau actif négatif de chaque électrode bipolaire est LiTigO. 7. Générateur électrochimique au lithium, selon l'une quelconque des revendications 1 à 6, caractérisé en ce que le matériau actif positif de chaque électrode bipolaire est choisi parmi les phosphates et les orthosilicates de métaux de transition, le carbone, les oxydes de métaux de transition substitués ou non et les mélanges de ceuxci. 8. Générateur électrochimique au lithium, selon la revendication 7, caractérisé en ce que le phosphate. de métal de transition est choisi parmi le groupe constitué de LiFexlMnl-xlPC'4 avec Oxil et de LiCoP04 et les mélanges de ceux-ci. 9. Générateur électrochimique au lithium, selon la revendication 7, caractérisé en ce que l'oxyde de métal de transition est choisi parmi le groupe constitué de LiMx2M'x3Mn2-x2-x304 avec 0#x2#0,33, 0#x3#0,5, M désignant Li ou Mg et M'désignant un métal de transition choisi parmi Ni, Co, Fe, Cr, de LiCox4Ni1-x4O2 avec 0x41, de LiAixsNii-xsC avec 0X50, 25 et des mélanges de ceux-ci. 10. Générateur électrochimique au lithium, selon la revendication 7, caractérisé en ce que l'oxyde de métal de transition est Lil+gMn2-g04 avec 0s0, 33. 11. Générateur électrochimique au lithium, selon l'une quelconque des revendications 1 à 6, caractérisé en ce que le matériau actif positif de chaque électrode bipolaire est un matériau actif par adsorption. 12. Générateur électrochimique au lithium selon la revendication 11, caractérisé en ce que le matériau actif positif est un carbone activé. 13. Générateur électrochimique au lithium, selon l'une quelconque des revendications 1 à 12, caractérisé en que les séparateurs (15,19) sont constitués d'un élément poreux contenant un électrolyte liquide conducteur d'ions lithium. 14. Générateur électrochimique au lithium, selon l'une quelconque des revendications 1 à 12, caractérisé en ce que les séparateurs (15,19) sont constitués d'un électrolyte polymérique comprenant un sel de lithium. 15. Générateur électrochimique au lithium, selon l'une quelconque des revendications 1 à 12, caractérisé en ce que les séparateurs (15,19) sont constitués d'un matériau inorganique conducteur d'ions lithium choisi parmi les phosphates et les borates de lithium. 16. Générateur électrochimique selon la revendication 15, caractérisé en ce que le matériau inorganique conducteur d'ions lithium est LiPOsNo. 17. Générateur électrochimique selon l'une quelconque des revendications 1 à 12, caractérisé en ce que les séparateurs (15,19) comprennent un sel fondu de lithium. 18. Générateur électrochimique selon l'une quelconque des revendications 1 à 12, caractérisé en ce que les séparateurs (15,19) sont constitués d'un liquide ionique comprenant un sel de lithium dissous. 19. Générateur électrochimique au lithium selon la revendication 18, caractérisé en ce que le liquide ionique est choisi parmi les sels d'imidazolium, les sels de dialkylimidazolium, les sels d'alkylpyridinium, les sels de dialkylpyridinium, les sels de chloroaluminate, les sels d'alkylchloroaluminate. 20. Générateur électrochimique selon l'une quelconque des revendications précédentes, caractérisé en ce que tous les substrats conducteurs électriques (13,17, 21) sont en aluminium et en ce que tous les matériaux actifs négatifs dudit générateur sont identiques et tous les matériaux actifs positifs dudit générateur sont identiques.